500 L 의 고압 반응기 에 중합 수 170 kg , 소듐 라우 릴 설 페이트 와 소듐 하이드 록 사이드 120 g , 과 황산칼륨 ( KPS ) 50 g 를 투입 한 후 교반 하 면서 반응기 에 진공 을 실시 한다 . 진공 상태 의 반응기 에 염화비닐 단량체 180 kg 를 투입 한 후 반응기 온도 를 58 ℃ 로 승 온 시켜 중합 을 실시 하 였 다 . 상기 중합 반응 이 개시 되 면 소듐 라우 릴 설 페이트 20 kg 을 6 시간 동안 연속 적 으로 반응기 에 투입 하 였 다 . 이 후 , 중합 전환 율 이 85 % 이상 인 시점 에서 반응 을 종결 하 고 미 반응 염화비닐 단량체 를 회수 및 제거 하 여 염화비닐 계 중합체 라텍스 를 제조 하 였 다 . 상기 염화비닐 계 중합체 라텍스 를 이 류체 공기 노즐 분무 장치 를 이용 해 압축가스 로 라텍스 를 소산 시켜 분무 건조 하 여 평균 입경 ( D 50 ) 25 ㎛, 수분 함량 이 0 . 3 % 이하 의 염화비닐 중합체 분체 를 제조 하 였 다 . 이때 , 압축가스 압력 은 3 . 0 bar 였 다 . 이 를 유동층 건조기 내 다공판 위 에 놓 고 열풍 을 분출 시키 면서 20 분 동안 열처리 하 였 다 . 상기 열풍 은 열처리 중 분체 의 온도 가 80 ℃ 로 유지 되 도록 열풍 온도 를 조절 하 면서 분출 시켰 고 , 열처리 중 분체 의 온도 는 다공판 위 에 온도계 를 연결 하 여 측정 하 였 다 . 이때 , 열풍 온도 는 90 ℃ 내지 100 ℃ 로 , 분체 온도 가 유지 되 도록 제어 되 었 다 .